(57)【要約】【課題】絶縁樹脂組成物層と金属箔との界面の密着性と平坦性を両立し、かつ、経済性や取扱い性等のプリント配線板製造時に係る実用的な要素をも満たす金属張積層板または樹脂付き金属箔を提供することを目的とし、さらに、該金属張積層板または樹脂付き金属箔を用い、信頼性および回路形成性に優れ、導体損失の非常に少ないプリント配線板およびその製造方法を提供することを目的とする。【解決手段】絶縁樹脂組成物層と、絶縁樹脂組成物層の片面もしくは両面に固着してなる金属箔とを有する樹脂付き金属箔において、金属箔の少なくとも絶縁樹脂組成物層側が表面処理されており、かつ金属箔の両面が実質的に粗し処理されていないことを特徴とする金属張積層板または樹脂付き金属箔を提供する。【選択図】　　　図１
2004025835.tif 000002
【特許請求の範囲】
【請求項１】
絶縁樹脂組成物層と、前記絶縁樹脂組成物層の片面もしくは両面に固着してなる金属箔とを有する樹脂付き金属箔において、前記金属箔の少なくとも絶縁樹脂組成物層側が表面処理されており、かつ前記金属箔の両面が実質的に粗し処理されていないことを特徴とする樹脂付き金属箔。
【請求項２】
前記金属箔の表面粗さ（Ｒｚ）が両面とも２．０μｍ以下であることを特徴とする請求項１に記載の樹脂付き金属箔。
【請求項３】
前記金属箔の厚みが３μｍ以下であることを特徴とする請求項１または２に記載の樹脂付き金属箔。
【請求項４】
前記絶縁樹脂組成物層と前記金属箔の界面粗さ（Ｒｚ）が２．０μｍ以下であることを特徴とする請求項１〜３のいずれかに記載の樹脂付き金属箔。
【請求項５】
前記表面処理が防錆処理、クロメート処理、シランカップリング処理のいずれか、もしくはこれらの組み合わせであることを特徴とする請求項１〜４のいずれかに記載の樹脂付き金属箔。
【請求項６】
前記防錆処理がニッケル、錫、亜鉛、クロム、モリブデン、コバルトのいずれか、若しくはそれらの合金を用いて行われていることを特徴とする請求項５に記載の樹脂付き金属箔。
【請求項７】
前記絶縁樹脂組成物がシアネート樹脂を含み、かつ前記防錆処理がニッケルを主成分とする金属により行われていることを特徴とする請求項５または６に記載の樹脂付き金属箔。
【請求項８】
前記防錆処理上に前記クロメート処理が施されていることを特徴とする請求項５〜７のいずれかに記載の樹脂付き金属箔。
【請求項９】
前記シランカップリング処理が前記金属箔の最外層に施されていることを特徴とする請求項５〜８のいずれかに記載の樹脂付き金属箔。
【請求項１０】
前記シランカップリング処理に用いるシランカップリング剤が加熱により前記絶縁樹脂組成物と化学反応するものであることを特徴とする請求項５〜９のいずれかに記載の樹脂付き金属箔。
【請求項１１】
前記絶縁樹脂組成物がエポキシ樹脂を含み、かつ前記シランカップリング処理に用いるシランカップリング剤がアミノ官能性シランを含むものであることを特徴とする請求項５〜１０のいずれかに記載の樹脂付き金属箔。
【請求項１２】
前記絶縁樹脂組成物が熱硬化性樹脂を含むことを特徴とする請求項１〜１１のいずれかに記載の樹脂付き金属箔。
【請求項１３】
前記絶縁樹脂組成物が常温で液状のエポキシ樹脂を含むことを特徴とする請求項１〜１２のいずれかに記載の樹脂付き金属箔。
【請求項１４】
前記絶縁樹脂組成物が潜在性硬化剤を含むことを特徴とする請求項１〜１３のいずれかに記載の樹脂付き金属箔。
【請求項１５】
硬化後の前記絶縁樹脂組成物の１ＧＨｚにおける比誘電率が３．０以下または誘電正接が０．０１以下であることを特徴とする請求項１〜１４のいずれかに記載の樹脂付き金属箔。
【請求項１６】
絶縁樹脂組成物層と、前記絶縁樹脂組成物層の片面もしくは両面に固着してなる金属箔とを有する金属張積層板において、前記金属箔の少なくとも絶縁樹脂組成物層側が表面処理されており、かつ前記金属箔の両面が実質的に粗し処理されていないことを特徴とする金属張積層板。
【請求項１７】
前記金属箔の表面粗さ（Ｒｚ）が両面とも２．０μｍ以下であることを特徴とする請求項１６に記載の金属張積層板。
【請求項１８】
前記金属箔の厚みが３μｍ以下であることを特徴とする請求項１６または１７に記載の金属張積層板。
【請求項１９】
前記絶縁樹脂組成物層と前記金属箔の界面粗さ（Ｒｚ）が２．０μｍ以下であることを特徴とする請求項１６〜１８のいずれかに記載の金属張積層板。
【請求項２０】
前記表面処理が防錆処理、クロメート処理、シランカップリング処理のいずれか、もしくはこれらの組み合わせであることを特徴とする請求項１６〜１９のいずれかに記載の金属張積層板。
【請求項２１】
前記防錆処理がニッケル、錫、亜鉛、クロム、モリブデン、コバルトのいずれか、若しくはそれらの合金を用いて行われていることを特徴とする請求項２０に記載の金属張積層板。
【請求項２２】
前記絶縁樹脂組成物がシアネート樹脂を含み、かつ前記防錆処理がニッケルを主成分とする金属により行われていることを特徴とする請求項２０または２１に記載の金属張積層板。
【請求項２３】
前記防錆処理上に前記クロメート処理が施されていることを特徴とする請求項２０〜２２のいずれかに記載の金属張積層板。
【請求項２４】
前記シランカップリング処理が前記金属箔の最外層に施されていることを特徴とする請求項２０〜２３のいずれかに記載の金属張積層板。
【請求項２５】
前記シランカップリング処理に用いるシランカップリング剤が加熱により前記絶縁樹脂組成物と化学反応するものであることを特徴とする請求項２０〜２４のいずれかに記載の金属張積層板。
【請求項２６】
前記絶縁樹脂組成物がエポキシ樹脂を含み、かつ前記シランカップリング処理に用いるシランカップリング剤がアミノ官能性シランを含むものであることを特徴とする請求項２０〜２５のいずれかに記載の金属張積層板。
【請求項２７】
前記絶縁樹脂組成物が熱硬化性樹脂を含むことを特徴とする請求項１６〜２６のいずれかに記載の金属張積層板。
【請求項２８】
前記絶縁樹脂組成物が常温で液状のエポキシ樹脂を含むことを特徴とする請求項１６〜２７のいずれかに記載の金属張積層板。
【請求項２９】
前記絶縁樹脂組成物が潜在性硬化剤を含むことを特徴とする請求項１６〜２８のいずれかに記載の金属張積層板。
【請求項３０】
硬化後の前記絶縁樹脂組成物の１ＧＨｚにおける比誘電率が３．０以下または誘電正接が０．０１以下であることを特徴とする請求項１６〜２９のいずれかに記載の金属張積層板。
【請求項３１】
請求項１〜１５のいずれかに記載の樹脂付き金属箔および／または請求項１６〜３０のいずれかに記載の金属張積層板を用いて製造されることを特徴とするプリント配線板。
【請求項３２】
導体回路の表面粗さ（Ｒｚ）が２．０μｍ以下であることを特徴とする請求項３１に記載のプリント配線板。
【請求項３３】
前記絶縁樹脂組成物層と１ｍｍ幅の導体回路の引き剥がし強さが０．６ｋＮ／ｍ以上であることを特徴とする請求項３１または３２に記載のプリント配線板。
【請求項３４】
１５０℃で２４０時間加熱した後の前記絶縁樹脂組成物層と１ｍｍ幅の導体回路の引き剥がし強さが０．４ｋＮ／ｍ以上であることを特徴とする請求項３１〜３３のいずれかに記載のプリント配線板。
【請求項３５】
請求項１〜１５のいずれかに記載の樹脂付き金属箔および／または請求項１６〜３０のいずれかに記載の金属張積層板の金属箔を給電層としたパターン電気めっきにより導体回路を作製する工程を有するプリント配線板の製造方法。
【請求項３６】
前記金属箔上に無電解めっき層を形成することを特徴とする請求項３５に記載のプリント配線板の製造方法。
【請求項３７】
導体回路形成後、給電層である前記金属箔をエッチング除去する際、化学反応律速となるエッチング液を用いることを特徴とする請求項３５または３６に記載のプリント配線板の製造方法。
【請求項３８】
前記エッチング液がハロゲン元素を含まない酸と過酸化水素とを主成分として含むことを特徴とする請求項３７に記載のプリント配線板の製造方法。
【請求項３９】
前記ハロゲン元素を含まない酸が硫酸であることを特徴とする請求項３８に記載のプリント配線板の製造方法。
【請求項４０】
前記硫酸の濃度が５〜３００ｇ／Ｌ、前記過酸化水素の濃度が５〜２００ｇ／Ｌであることを特徴とする請求項３９に記載のプリント配線板の製造方法。
【発明の詳細な説明】
【０００１】
【発明の属する技術分野】
本発明は、樹脂付き金属箔、金属張積層板、これを用いたプリント配線板、およびその製造方法に関し、特に、絶縁樹脂組成物上に金属箔が固着してなる金属張積層板の当該金属箔を給電層としてパターン電気めっきを行うことで導体回路が形成されるプリント配線板に好適な技術に関する。
【０００２】
【従来の技術】
近年、電子機器の小型化・軽量化・高速化の要求が高まり、プリント配線板の高密度化が進んでおり、電気めっきを用いたセミアディティブ法によるプリント配線板の製造方法が注目されている。このセミアディティブ法は、特許文献１にあるように、回路を形成したい樹脂表面にレーザー等でインターステイシャルバイアホール（以下、ＩＶＨと表す）となる穴を形成した後に、化学粗化やプラズマ処理等により数μｍの凹凸を樹脂上に形成し、Ｐｄ触媒を付与し、１μｍ程度の無電解めっきを行い、パターン電気めっきレジストを形成し、パターン電気めっきにより回路形成を行った後にレジスト及び回路以外の部分に存在する給電層を除去する手法であり、サイドエッチングの大きいサブトラクティブ法に比べ、より微細な配線形成を可能とするものである。
【０００３】
さらに、樹脂付き金属箔上にセミアディティブ法により回路形成を行う方法もある。近年は金属箔の厚みを薄くするために、特許文献２や特許文献３にあるように支持金属箔上に５μｍ以下の厚みの金属箔が形成されている引き剥がし可能なタイプの金属箔が用いられる。この手法では、絶縁樹脂組成物層の表面に無電解めっきを施す必要がなく、より信頼性の高いプリント配線板を作製できる。
【０００４】
このように、樹脂付き金属箔上にセミアディティブ法により回路形成を行う場合は、金属箔が薄いほど微細配線形成に有利だが、実際には特許文献４にあるように金属箔と樹脂硬化物の引き剥がし強さを得るための数μｍの粗化層が金属箔に設けられ、これは金属箔の薄箔化を妨げている。また、セミアディティブ法においては回路以外の部分に存在する給電層を電気めっき後にエッチング除去する必要があるが、粗化層に存在する凹凸のため、ショート不良の原因となるエッチング残りが起き易い。さらに、粗化層の凹凸は導体回路の電気抵抗を増大させるため、伝送損失を大きくしてしまう。この電気抵抗の増大は信号が高周波になるほど顕著となることが知られている。また、金属箔に粗化層があると導体回路形成時に過剰なエッチングが必要となり導体トップ幅がボトム幅と比較して細くなってしまうため、良好な回路形成を得ることができない。
【０００５】
上記のような課題を解決すべく、特許文献５には、粗化処理を施していない銅箔と、絶縁層となる過酸化物硬化性樹脂組成物とがシランカップリング剤またはチオール系カップリング剤よりなる接着下地を介して積層された銅張積層板が開示されている。これによれば銅箔と絶縁層とのピール強度を低下させることなく、前述の、金属箔を粗化処理することによって生じる種々の問題を解決することができる。
【０００６】
【特許文献１】
特開平１１−１８６７１６号
【特許文献２】
特開平１３−１４００９０号
【特許文献３】
特開平１３−８９８９２号
【特許文献４】
特許第２９２７９６８号
【特許文献５】
特開平８−３０９９１８号
【０００７】
【発明が解決しようとする課題】
しかしながら、上記の方法では、絶縁層として過酸化物硬化性樹脂を用いることを必須としており、その場合、これを構成に含む銅張積層板を用いて製造されたプリント配線板の信頼性が低下する恐れがある。また、過酸化物硬化性樹脂自体が危険性の高い物質であるため、その取り扱いおよび保存が非常に困難であり、さらには一般的に使用されている絶縁樹脂と比較すると高価であるため、実用的であるとはいえない。
【０００８】
本発明は、絶縁樹脂組成物層と金属箔との界面の密着性と平坦性を両立し、かつ、経済性や取扱い性等のプリント配線板製造時に係る実用的な要素をも満たす金属張積層板または樹脂付き金属箔を提供することを目的とし、さらに、該金属張積層板または樹脂付き金属箔を用い、信頼性および回路形成性に優れ、導体損失の非常に少ないプリント配線板およびその製造方法を提供することを目的とする。
【０００９】
【課題を解決するための手段】
すなわち、本発明は以下の（１）〜（４０）の記載に関する。
【００１０】
（１）絶縁樹脂組成物層と、絶縁樹脂組成物層の片面もしくは両面に固着してなる金属箔とを有する樹脂付き金属箔において、金属箔の少なくとも絶縁樹脂組成物層側が表面処理されており、かつ金属箔の両面が実質的に粗し処理されていないことを特徴とする樹脂付き金属箔。
【００１１】
（２）金属箔の表面粗さ（Ｒｚ）が両面とも２．０μｍ以下であることを特徴とする上記（１）に記載の樹脂付き金属箔。
【００１２】
（３）金属箔の厚みが３μｍ以下であることを特徴とする上記（１）または（２）に記載の樹脂付き金属箔。
【００１３】
（４）絶縁樹脂組成物層と金属箔の界面粗さ（Ｒｚ）が２．０μｍ以下であることを特徴とする上記（１）〜（３）のいずれかに記載の樹脂付き金属箔。
【００１４】
（５）表面処理が防錆処理、クロメート処理、シランカップリング処理のいずれか、もしくはこれらの組み合わせであることを特徴とする上記（１）〜（４）のいずれかに記載の樹脂付き金属箔。
【００１５】
（６）防錆処理がニッケル、錫、亜鉛、クロム、モリブデン、コバルトのいずれか、若しくはそれらの合金を用いて行われていることを特徴とする（５）に記載の樹脂付き金属箔。
【００１６】
（７）絶縁樹脂組成物がシアネート樹脂を含み、かつ防錆処理がニッケルを主成分とする金属により行われていることを特徴とする上記（５）または（６）に記載の樹脂付き金属箔。
【００１７】
（８）防錆処理上にクロメート処理が施されていることを特徴とする請求項（５）〜（７）のいずれかに記載の樹脂付き金属箔。
【００１８】
（９）シランカップリング処理が金属箔の最外層に施されていることを特徴とする上記（５）〜（８）のいずれかに記載の樹脂付き金属箔。
【００１９】
（１０）シランカップリング処理に用いるシランカップリング剤が加熱により絶縁樹脂組成物と化学反応するものであることを特徴とする上記（５）〜（９）のいずれかに記載の樹脂付き金属箔。
【００２０】
（１１）絶縁樹脂組成物がエポキシ樹脂を含み、かつシランカップリング処理に用いるシランカップリング剤がアミノ官能性シランを含むものであることを特徴とする（５）〜（１０）のいずれかに記載の樹脂付き金属箔。
【００２１】
（１２）絶縁樹脂組成物が熱硬化性樹脂を含むことを特徴とする（１）〜（１１）のいずれかに記載の樹脂付き金属箔。
【００２２】
（１３）絶縁樹脂組成物が常温で液状のエポキシ樹脂を含むことを特徴とする上記（１）〜（１２）のいずれかに記載の樹脂付き金属箔。
【００２３】
（１４）絶縁樹脂組成物が潜在性硬化剤を含むことを特徴とする（１）〜（１３）のいずれかに記載の樹脂付き金属箔。
【００２４】
（１５）硬化後の絶縁樹脂組成物の１ＧＨｚにおける比誘電率が３．０以下または誘電正接が０．０１以下であることを特徴とする上記（１）〜（１４）のいずれかに記載の樹脂付き金属箔。
【００２５】
（１６）絶縁樹脂組成物層と、絶縁樹脂組成物層の片面もしくは両面に固着してなる金属箔とを有する金属張積層板において、金属箔の少なくとも絶縁樹脂組成物層側が表面処理されており、かつ金属箔の両面が実質的に粗し処理されていないことを特徴とする金属張積層板。
【００２６】
（１７）金属箔の表面粗さ（Ｒｚ）が両面とも２．０μｍ以下であることを特徴とする上記（１６）に記載の金属張積層板。
【００２７】
（１８）金属箔の厚みが３μｍ以下であることを特徴とする上記（１６）または（１７）に記載の金属張積層板。
【００２８】
（１９）絶縁樹脂組成物層と金属箔の界面粗さ（Ｒｚ）が２．０μｍ以下であることを特徴とする上記（１６）〜（１８）のいずれかに記載の金属張積層板。
【００２９】
（２０）表面処理が防錆処理、クロメート処理、シランカップリング処理のいずれか、もしくはこれらの組み合わせであることを特徴とする上記（１６）〜（１９）のいずれかに記載の金属張積層板。
【００３０】
（２１）防錆処理がニッケル、錫、亜鉛、クロム、モリブデン、コバルトのいずれか、若しくはそれらの合金を用いて行われていることを特徴とする上記（２０）に記載の金属張積層板。
【００３１】
（２２）絶縁樹脂組成物がシアネート樹脂を含み、かつ防錆処理がニッケルを主成分とする金属により行われていることを特徴とする上記（２０）または（２１）に記載の金属張積層板。
【００３２】
（２３）防錆処理上にクロメート処理が施されていることを特徴とする上記（２０）〜（２２）のいずれかに記載の金属張積層板。
【００３３】
（２４）シランカップリング処理が金属箔の最外層に施されていることを特徴とする上記（２０）〜（２３）のいずれかに記載の金属張積層板。
【００３４】
（２５）シランカップリング処理に用いるシランカップリング剤が加熱により絶縁樹脂組成物と化学反応するものであることを特徴とする（２０）〜（２４）のいずれかに記載の金属張積層板。
【００３５】
（２６）絶縁樹脂組成物がエポキシ樹脂を含み、かつシランカップリング処理に用いるシランカップリング剤がアミノ官能性シランを含むものであることを特徴とする上記（２０）〜（２５）のいずれかに記載の金属張積層板。
【００３６】
（２７）絶縁樹脂組成物が熱硬化性樹脂を含むことを特徴とする上記（１６）〜（２６）のいずれかに記載の金属張積層板。
【００３７】
（２８）絶縁樹脂組成物が常温で液状のエポキシ樹脂を含むことを特徴とする上記（１６）〜（２７）のいずれかに記載の金属張積層板。
【００３８】
（２９）絶縁樹脂組成物が潜在性硬化剤を含むことを特徴とする（１６）〜（２８）のいずれかに記載の金属張積層板。
【００３９】
（３０）硬化後の絶縁樹脂組成物の１ＧＨｚにおける比誘電率が３．０以下または誘電正接が０．０１以下であることを特徴とする（１６）〜（２９）のいずれかに記載の金属張積層板。
【００４０】
（３１）上記（１）〜（１５）のいずれかに記載の樹脂付き金属箔および／または上記（１６）〜（３０）のいずれかに記載の金属張積層板を用いて製造されることを特徴とするプリント配線板。
【００４１】
（３２）導体回路の表面粗さ（Ｒｚ）が２．０μｍ以下であることを特徴とする上記（３１）に記載のプリント配線板。
【００４２】
（３３）絶縁樹脂組成物層と１ｍｍ幅の導体回路の引き剥がし強さが０．６ｋＮ／ｍ以上であることを特徴とする上記（３１）または（３２）に記載のプリント配線板。
【００４３】
（３４）１５０℃で２４０時間加熱した後の絶縁樹脂組成物層と１ｍｍ幅の導体回路の引き剥がし強さが０．４ｋＮ／ｍ以上であることを特徴とする（３１）〜（３３）のいずれかに記載のプリント配線板。
【００４４】
（３５）上記（１）〜（１５）のいずれかに記載の樹脂付き金属箔および／または上記（１６）〜（３０）のいずれかに記載の金属張積層板の金属箔を給電層としたパターン電気めっきにより導体回路を作製する工程を有するプリント配線板の製造方法。
【００４５】
（３６）金属箔上に無電解めっき層を形成することを特徴とする（３５）に記載のプリント配線板の製造方法。
【００４６】
（３７）導体回路形成後、給電層である金属箔をエッチング除去する際、化学反応律速となるエッチング液を用いることを特徴とする上記（３５）または（３６）に記載のプリント配線板の製造方法。
【００４７】
（３８）エッチング液がハロゲン元素を含まない酸と過酸化水素とを主成分として含むことを特徴とする上記（３７）に記載のプリント配線板の製造方法。
【００４８】
（３９）ハロゲン元素を含まない酸が硫酸であることを特徴とする上記（３８）に記載のプリント配線板の製造方法。
【００４９】
（４０）硫酸の濃度が５〜３００ｇ／Ｌ、過酸化水素の濃度が５〜２００ｇ／Ｌであることを特徴とする上記（３９）に記載のプリント配線板の製造方法。
【００５０】
【発明の実施の形態】
以下、本発明の金属張積層板について詳細に説明する。
【００５１】
本発明の金属張積層板は、例えば、図１（ａ）に示すように、プリプレグ１の両側に、その両面が実質的に粗し処理されていない金属箔２が積層一体化してなる金属張積層板である。
【００５２】
プリプレグは基材に絶縁樹脂組成物のワニスを含浸又は塗工してなるものであり、基材としては各種の電気絶縁材料用積層板に用いられている周知のものが使用できる。基材の材質の例としては、Ｅガラス，Ｄガラス，Ｓガラス又はＱガラス等の無機物繊維、ポリイミド、ポリエステル又はテトラフルオロエチレン等の有機繊維、及びそれらの混合物等が挙げられる。これらの基材は、例えば織布、不織布、ロービンク、チョップドストランドマット、サーフェシングマット等の形状を有するが、材質及び形状は、目的とする成形物の用途や性能により選択され必要により単独もしくは２種類以上の材質及び形状からの使用が可能である。基材の厚みには特に制限はないが、通常０．０３〜０．５ｍｍ程度のものを使用し、シランカップリング剤等で表面処理したものや機械的に開繊処理を施したものは耐熱性や耐湿性、加工性の面から好適である。また、プリプレグは、通常、その樹脂含有率が乾燥後で２０〜９０重量％となるように基材に樹脂を含浸又は塗工し、１００〜２００℃の温度で１〜３０分加熱乾燥し、半硬化状態（Ｂステージ状態）とすることで得ることができる。さらに、このプリプレグを通常１〜２０枚重ね、さらにその両面に金属箔を配置した構成で加熱加圧して積層することで、本願のような金属張積層板を得ることができる。複数枚のプリプレグ層の厚みは用途によって異なるが、通常０．１〜５ｍｍの厚みのものが良い。積層方法としては通常の積層板の手法が適用でき、例えば多段プレス、多段真空プレス、連続成形、オートクレーブ成形機等を使用し、通常、温度１００〜２５０℃、圧力０．２〜１０ＭＰａ、加熱時間０．１〜５時間の条件で積層したり、真空ラミネート装置などを用いてラミネート条件５０〜１５０℃、０．１〜５ＭＰａ、真空圧１．０〜７６０ｍｍＨｇの条件でラミネートすることができる。
【００５３】
本発明の絶縁樹脂組成物に用いる絶縁樹脂は、プリント配線板の絶縁材料として用いられる公知慣例の一般的な絶縁樹脂を用いることができ、通常、耐熱性、耐薬品性の良好な熱硬化性樹脂がベースとして用いられる。熱硬化性樹脂としては、例えば、フェノール樹脂、エポキシ樹脂、シアネート樹脂、マレイミド樹脂、イソシアネート樹脂、ベンゾシクロブテン樹脂、ビニル樹脂などが例示されるが、これらに限定されるわけではない。熱硬化性樹脂は、１種類のものを単独で用いても良いし、２種類以上を混合して用いても良い。
【００５４】
上記熱硬化性樹脂の中でも、エポキシ樹脂は耐熱性、耐薬品性、電気特性に優れ、比較的安価であることから、絶縁樹脂として広く用いられており特に重要である。エポキシ樹脂としては、ビスフェノールＡ型エポキシ樹脂、ビスフェノールＦ型エポキシ樹脂、ビスフェノールＳ型エポキシ樹脂などのビスフェノール型エポキシ樹脂、フェノールノボラック型エポキシ樹脂、クレゾールノボラック型エポキシ樹脂、ビスフェノールＡノボラック型エポキシ樹脂などのノボラック型エポキシ樹脂、脂環式エポキシ樹脂、脂肪族鎖状エポキシ樹脂、ビフェノールのジグリシジルエーテル化物、ナフタレンジオールのジグリシジルエーテル化物、フェノール類のジグリシジルエーテル化物、アルコール類のジグリシジルエーテル化物、及びこれらのアルキル置換体、ハロゲン化物、水素添加物などが例示される。エポキシ樹脂は、１種類のものを単独で用いても良いし、２種類以上を混合して用いても良い。また、このエポキシ樹脂とともに用いる硬化剤はエポキシ樹脂を硬化させるものであれば、限定することなく使用でき、例えば、多官能フェノール類、多官能アルコール類、アミン類、イミダゾール化合物、酸無水物、有機リン化合物及びこれらのハロゲン化物などがある。これらのエポキシ樹脂硬化剤は、１種類のものを単独で用いても良いし、２種類以上を混合して用いても良い。
【００５５】
上記シアネート樹脂は、加熱によりトリアジン環を繰り返し単位とする硬化物を生成する樹脂であり、硬化物は誘電特性に優れるため、特に高周波特性が要求される場合などに用いられることが多い。シアネート樹脂としては、例えば、２，２−ビス（４−シアナトフェニル）プロパン、ビス（４−シアナトフェニル）エタン、２，２−ビス（３，５−ジメチル−４−シアナトフェニル）メタン、２，２−ビス（４−シアナトフェニル）−１，１，１，３，３，３−ヘキサフルオロプロパン、α，α’−ビス（４−シアナトフェニル）−ｍ−ジイソプロピルベンゼン、フェノールノボラック及びアルキルフェノールノボラックのシアネートエステル化物等が挙げられる。中でも、２，２−ビス（４−シアナトフェニル）プロパンは硬化物の誘電特性と硬化性のバランスが特に良好であり、コスト的にも安価であるため好ましい。ここで用いられるシアネート樹脂は、１種類を単独で用いてもよく、２種類以上を混合して用いてもよく、また、予め一部が三量体や五量体にオリゴマー化されていても構わない。
【００５６】
さらに、上記シアネート樹脂に対して硬化触媒や硬化促進剤を入れても良い。硬化触媒としては、マンガン、鉄、コバルト、ニッケル、銅、亜鉛等の金属類が用いられ、具体的には、２−エチルヘキサン酸塩、ナフテン酸塩、オクチル酸塩等の有機金属塩及びアセチルアセトン錯体などの有機金属錯体として用いられる。これらは、単独で使用しても良いし、二種類以上を混合して使用しても良い。硬化促進剤としてはフェノール類を使用することが好ましく、ノニルフェノール、パラクミルフェノールなどの単官能フェノールや、ビスフェノールＡ、ビスフェノールＦ、ビスフェノールＳなどの二官能フェノールあるいはフェノールノボラック、クレゾールノボラックなどの多官能フェノールなどを用いることができる。これらは、単独で使用しても良いし、二種類以上を混合して使用しても良い。
【００５７】
本発明に用いる絶縁樹脂組成物には、誘電特性、耐衝撃性、フィルム加工性などを考慮して、熱可塑性樹脂がブレンドされてあっても良い。熱可塑性樹脂としては、フッ素樹脂、ポリフェニレンエーテル、変性ポリフェニレンエーテル、ポリフェニレンスルフィド、ポリカーボネート、ポリエーテルイミド、ポリエーテルエーテルケトン、ポリアリレート、ポリアミド、ポリアミドイミド、ポリブタジエンなどが例示されるが、これらに限定されるわけではない。熱可塑性樹脂は、１種類のものを単独で用いても良いし、２種類以上を混合して用いても良い。
【００５８】
上記熱可塑性樹脂の中で、ポリフェニレンエーテルおよび変性ポリフェニレンエーテルを配合すると、硬化物の誘電特性が向上するので有用である。ポリフェニレンエーテルおよび変性ポリフェニレンエーテルとしては、例えば、ポリ（２，６−ジメチル−１，４−フェニレン）エーテル、ポリ（２，６−ジメチル−１，４−フェニレン）エーテルとポリスチレンのアロイ化ポリマ、ポリ（２，６−ジメチル−１，４−フェニレン）エーテルとスチレン−ブタジエンコポリマのアロイ化ポリマ、ポリ（２，６−ジメチル−１，４−フェニレン）エーテルとスチレン−無水マレイン酸コポリマのアロイ化ポリマ、ポリ（２，６−ジメチル−１，４−フェニレン）エーテルとポリアミドのアロイ化ポリマ、ポリ（２，６−ジメチル−１，４−フェニレン）エーテルとスチレン−ブタジエン−アクリロニトリルコポリマのアロイ化ポリマなどが挙げられる。また、ポリフェニレンエーテルに反応性、重合性を付与するために、ポリマー鎖末端にアミノ基、エポキシ基、カルボキシル基、スチリル基、メタクリル基などの官能基を導入したり、ポリマー鎖側鎖にアミノ基、エポキシ基、カルボキシル基、スチリル基、メタクリル基などの官能基を導入したりしてもよい。
【００５９】
また、上記熱可塑性樹脂の中で、ポリアミドイミド樹脂は、耐熱性、耐湿性に優れることに加え、金属に対する接着性が良好であるので有用である。ポリアミドイミドの原料のうち、酸成分としては、無水トリメリット酸、無水トリメリット酸モノクロライド、アミン成分としては、メタフェニレンジアミン、パラフェニレンジアミン、４，４’−ジアミノジフェニルエーテル、４，４’−ジアミノジフェニルメタン、ビス［４−（アミノフェノキシ）フェニル］スルホン、２，２’−ビス［４−（４−アミノフェノキシ）フェニル］プロパンなどが例示されるが、これに限定されるわけではない。乾燥性を向上させるためにシロキサン変性としても良く、この場合、アミノ成分にシロキサンジアミンが用いられる。フィルム加工性を考慮すると、分子量は５万以上のものを用いるのが好ましい。
【００６０】
本発明に用いる絶縁樹脂組成物には、無機フィラーが混合されてあっても良い。無機フィラーとしては、例えば、アルミナ、水酸化アルミニウム、水酸化マグネシウム、クレー、タルク、三酸化アンチモン、五酸化アンチモン、酸化亜鉛、溶融シリカ、ガラス粉、石英粉、シラスバルーンなどが挙げられる。これら無機フィラーは単独で使用しても良いし、２種類以上を混合して使用しても良い。
【００６１】
本発明に用いる絶縁樹脂組成物は、有機溶媒を含有しても良い。有機溶媒としては、例えば、ベンゼン、トルエン、キシレン、トリメチルベンゼンのような芳香族炭化水素系溶媒；アセトン、メチルエチルケトン、メチルイソブチルケトンのようなケトン系溶媒；テトラヒドロフランのようなエーテル系溶媒；イソプロパノール、ブタノールのようなアルコール系溶媒；２−メトキシエタノール、２−ブトキシエタノールのようなエーテルアルコール系溶媒；Ｎ−メチルピロリドン、Ｎ，Ｎ−ジメチルホルムアミド、Ｎ，Ｎ−ジメチルアセトアミドのようなアミド系溶媒などが挙げられ、これらは単独で用いても、２種以上を併用して用いても良い。プリプレグを作製する場合等に用いる絶縁樹脂組成物のワニス中の溶媒量は４０〜８０重量％の範囲とするのが好ましい。また、絶縁樹脂組成物ワニスの、２５℃における粘度は２０〜１００ｃＰの範囲とするのが好ましい。
【００６２】
本発明に用いる絶縁樹脂組成物には、難燃剤が混合されてあっても良い。難燃剤としては、例えば、デカブロモジフェニルエーテル、テトラブロモビスフェノールＡ、テトラブロモ無水フタル酸、トリブロモフェノールなどの臭素化合物、トリフェニルフォスフェート、トリクレジルフォスフェート、トリキシリルフォスフェート、クレジルジフェニルフォスフェートなどのリン化合物、水酸化マグネシウム、水酸化アルミニウムなどの金属水酸化物、赤リン及びその変性物、三酸化アンチモン、五酸化アンチモンなどのアンチモン化合物、メラミン、シアヌール酸、シアヌール酸メラミンなどのトリアジン化合物など公知慣例の難燃剤を用いることができる。
【００６３】
本発明に用いる絶縁樹脂組成物には、さらに必要に応じて硬化剤、硬化促進剤、熱可塑性粒子、着色剤、紫外線不透過剤、酸化防止剤、還元剤などの各種添加剤や充填剤を加えることができる。
【００６４】
また、本発明の絶縁樹脂組成物として、硬化後の１ＧＨｚにおける比誘電率が３．０以下または誘電正接が０．０１以下であるものを用いると、配線における誘電体損失の低減が可能となり、より一層伝送損失の小さい回路形成が可能となる。このような誘電特性に優れる樹脂としてはポリフェニレンエーテル樹脂やシアネート樹脂が例示される。ポリフェニレンエーテルを配線板材料に用いる場合は、耐熱性や耐薬品性を向上させるために熱硬化性を付与する必要があるが、この一例として、ポリフェニレンエーテルにエポキシ樹脂、シアネート樹脂、トリアジン−ビスマレイミド樹脂などの熱硬化性樹脂をブレンドする方法、ポリフェニレンエーテルの分子鎖中に二重結合やエポキシ基などの重合性官能基を導入する方法がある。
【００６５】
本発明に用いる金属箔は、その表面にこぶ状の電着物層（俗にやけめっきといわれる：日本国特許公開第８−２１６１８号参照）の形成や酸化処理、還元処理、エッチングなどによる粗し処理が実質的に施されていない。ここで「実質的に」という用語は、従来の、十分なピール強度が得られない程度に粗化処理された金属箔をも用いることができるという意味であり、好ましくは、粗し処理が全く施されていない金属箔を用いる。したがって、本発明に用いる金属箔の表面粗さはＪＩＳ　Ｂ０６０１に示す１０点平均粗さ（Ｒｚ）が両面とも２．０μｍ以下であることが好ましく、１．５μｍ以下であることがより好ましく、１．０μｍ以下であることが特に好ましい。
【００６６】
また、本発明に用いる金属箔としては、例えば、銅箔、ニッケル箔、アルミ箔などを用いることができるが、通常は銅箔を使用する。本発明に用いる銅箔の製造方法としては、特に限定されず、例えば、キャリアを有するピーラブルタイプの銅箔を製造する場合、厚み１０〜５０μｍのキャリア箔上に剥離層となる金属酸化物或いは有機物層を形成し、その上に硫酸銅浴であれば、硫酸５０〜１００ｇ／Ｌ、銅３０〜１００ｇ／Ｌ、液温２０℃〜８０℃、電流密度０．５〜１００Ａ／ｄｍ２の条件で、ピロリン酸銅浴であれば、ピロリン酸カリウム１００〜７００ｇ／Ｌ、銅１０〜５０ｇ／Ｌ、液温３０℃〜６０℃、ｐＨ８〜１２、電流密度１〜１０Ａ／ｄｍ２の条件で製造することができ、銅箔の物性や平滑性を考慮して各種添加剤をいれる場合もある。なお、ピーラブルタイプの金属箔とは、キャリアを有する金属箔であり、キャリアが引き剥がし可能な金属箔である。
【００６７】
また、本発明に用いる金属箔の厚みとしては、特に限定されないが、３μｍ以下であることが好ましい。キャリアを有するピーラブルタイプの金属箔を用いる場合、キャリア引き剥がし後に金属箔が３μｍ以下になるものであることが好ましい。このような金属箔を給電層に用いた場合、後述するように配線形成性が良好なものを得ることができる。
【００６８】
また、本発明に用いる金属箔の少なくとも絶縁樹脂組成物層側には、金属箔と絶縁樹脂組成物層との密着性を実用レベルもしくはそれ以上とするために表面処理が施される。金属箔上への表面処理としては、例えば、防錆処理、クロメート処理、シランカップリング処理のいずれか、もしくはこれらの組み合わせなどが挙げられ、どのような表面処理を施すかは絶縁樹脂組成物層に用いる樹脂系に合わせて適宜検討することが好ましい。
【００６９】
上記防錆処理は、例えば、ニッケル、錫、亜鉛、クロム、モリブデン、コバルトなどの金属のいずれか、若しくはそれらの合金を、スパッタや電気めっき、無電解めっきにより金属箔上に薄膜形成することで施すことができる。コストの面からは電気めっきが好ましい。金属イオンの析出を容易にするためにクエン酸塩、酒石酸塩、スルファミン酸等の錯化剤を必要量添加することも出来る。めっき液は通常酸性領域で用い、室温〜８０℃の温度で行う。めっきは通常電流密度０．１〜１０Ａ／ｄｍ２、通電時間１〜６０秒、好ましくは１〜３０秒の範囲から適宜選択する。防錆処理金属の量は、金属の種類によって異なるが、合計で１０〜２０００μｇ／ｄｍ２が好適である。防錆処理が厚すぎるとエッチング阻害と電気特性の低下を引き起こし、薄すぎると樹脂とのピール強度低下の要因となりうる。
【００７０】
また、絶縁樹脂組成物中にシアネート樹脂を含む場合には、防錆処理がニッケルを含む金属により行われていることが好ましい。この組み合わせにおいては、耐熱劣化試験や耐湿劣化試験におけるピール強度の低下が少なく有用である。
【００７１】
上記クロメート処理として、好ましくは六価クロムイオンを含む水溶液を用いる。クロメート処理は単純な浸漬処理でも可能であるが、好ましくは陰極処理で行う。重クロム酸ナトリウム０．１〜５０ｇ／Ｌ、ｐＨ１〜１３、浴温０〜６０℃、電流密度０．１〜５Ａ／ｄｍ２、電解時間０．１〜１００秒の条件で行うのことが好ましい。重クロム酸ナトリウムの代わりにクロム酸或いは重クロム酸カリウムを用いて行うことも出来る。また、上記クロメート処理は上記防錆処理上に施すことが好ましく、これにより絶縁樹脂組成物層と金属箔との密着性をより向上させることができる。
【００７２】
上記シランカップリング処理に用いるシランカップリング剤としては、例えば、３−グリシドキシプロピルトリメトキシシラン、２−（３，４−エポキシシクロヘキシル）エチルトリメトキシシラン等のエポキシ官能性シラン、３−アミノプロピルトリメトキシシラン、Ｎ−２−（アミノエチル）３−アミノプロピルトリメトキシシラン、Ｎ−２−（アミノエチル）３−アミノプロピルメチルジメトキシシラン等のアミノ官能性シラン、ビニルトリメトキシシラン、ビニルフェニルトリメトキシシラン、ビニルトリス（２−メトキシエトキシ）シラン等のオレフィン官能性シラン、３−アクリロキシプロピルトリメトキシシラン等のアクリル官能性シラン、３−メタクリロキシプロピルトリメトキシシラン等のメタクリル官能性シラン、３−メルカプトプロピルトリメトキシシラン等のメルカプト官能性シランなどが用いられる。これらは単独で用いても良いし、複数を混合して用いても良い。これらのカップリング剤は、水などの溶媒に０．１〜１５ｇ／Ｌの濃度で溶解させて室温〜５０℃の温度で金属箔に塗布したり、電着させたりして吸着させる。これらのシランカップリング剤は金属箔表面の防錆処理金属の水酸基と縮合結合することで皮膜を形成する。シランカップリング処理後は加熱、紫外線照射等によって安定的結合を形成する。加熱であれば１００〜２００℃の温度で２〜６０秒乾燥させる。紫外線照射であれば２００〜４００ｎｍ、２００〜２５００ｍＪ／ｃｍ２の範囲で行う。また、シランカップリング処理は金属箔の最外層に行うことが好ましい。
【００７３】
また、シランカップリング処理に用いるシランカップリング剤としては、好ましくは６０〜２００℃、より好ましくは８０〜１５０℃の加熱により上記絶縁樹脂組成物と化学反応するものであることが好ましい。これによれば、絶縁樹脂組成物中の官能基とシランカップリング剤の官能基が化学反応し、より優れた密着性を得ることが可能となる。例えば、エポキシ基が含まれる絶縁樹脂組成物に対しては、アミノ官能性シランを含むシランカップリング剤を用いることが好ましい。これは、熱によりエポキシ基とアミノ基が容易に強固な化学結合を形成し、この結合が熱や水分に対して極めて安定であることに起因する。このように化学結合を形成する組み合わせとして、エポキシ基−アミノ基、エポキシ基−エポキシ基、エポキシ基−メルカプト基、エポキシ基−水酸基、エポキシ基−カルボキシル基、エポキシ基−シアナト基、アミノ基−水酸基、アミノ基−カルボキシル基、アミノ基−シアナト基などが例示される。
【００７４】
また、本発明に用いる絶縁樹脂組成物の絶縁樹脂として、常温で液状のエポキシ樹脂を用いることが好ましく、この場合、溶融時の粘度が大幅に低下するため、接着界面における濡れ性が向上し、エポキシ樹脂とシランカップリング剤の化学反応が起こりやすくなり、その結果、強固なピール強度が得られる。具体的にはエポキシ当量２００程度のビスフェノールＡ型エポキシ樹脂、ビスフェノールＦ型エポキシ樹脂、フェノールノボラック型エポキシ樹脂が好ましい。
【００７５】
また、絶縁樹脂組成物が硬化剤を含む場合、硬化剤としては、特に加熱硬化型潜在性硬化剤を用いることが好ましい。すなわち、絶縁樹脂組成物中の官能基とシランカップリング剤の官能基が化学反応する場合は、絶縁樹脂組成物中の官能基とシランカップリング剤の官能基の反応温度が絶縁樹脂組成物の硬化反応が開始される温度より低くなるように硬化剤を選択することが好ましい。これにより、絶縁樹脂組成物中の官能基とシランカップリング剤の官能基の反応が優先的、選択的に行われ、金属箔と絶縁樹脂組成物の密着性がより高くなる。エポキシ樹脂を含む絶縁樹脂組成物に対する熱硬化型潜在性硬化剤としては、ジシアンジアミド、ジヒドラジド化合物、イミダゾール化合物、アミン−エポキシアダクトなどの固体分散−加熱溶解型硬化剤や尿素化合物、オニウム塩類、ボロントリクロライド・アミン塩類、ブロックカルボン酸化合物などの反応性基ブロック型硬化剤が挙げられる。
【００７６】
以上のような絶縁樹脂組成物を含有するプリプレグと、その表面が実質的に粗し処理されておらず、なおかつ上記表面処理が施された金属箔とを前述の方法により積層一体化することで、図１（ａ）に示すような本発明の金属張積層板を得ることができる。
【００７７】
また、本発明の樹脂付き金属箔は、上記のような絶縁樹脂組成物のワニスを上記のような金属箔上に塗布、加熱、乾燥して得ることができる。塗布方法としては、例えば、キスコーター、ロールコーター、コンマコーター等を用いて行うことができ、加熱、乾燥条件は、１００〜２００℃の温度で１〜３０分とすることが好ましく、加熱、乾燥後の絶縁樹脂組成物中における残留溶剤量は、０．２〜１０％程度であることが好ましい。また、樹脂付き金属箔を作成する場合の絶縁樹脂組成物ワニス中の溶媒量は３０〜７０重量％の範囲とするのが好ましく、２５℃におけるワニスの粘度は１００〜５００ｃＰの範囲とするのが好ましい。また、フィルム状の絶縁樹脂組成物を金属箔にラミネートして本発明の樹脂付き金属箔とすることもでき、その場合には、５０〜１５０℃、０．１〜５ＭＰａの条件で樹脂フィルムを金属箔上にラミネートするのが適当である。
【００７８】
また、本発明の金属張積層板、または樹脂付き金属箔の絶縁樹脂組成物層と金属箔の界面粗さ（Ｒｚ）は２．０以下であることが好ましく、１．５μｍ以下であることがより好ましい。なお、本発明において、絶縁樹脂組成物層と金属箔の界面粗さとは、金属張積層板、樹脂付き金属箔又はプリント配線板の導体金属をエッチングし、現れた樹脂面の粗さをＪＩＳ−Ｂ−０６０１に基づき測定した数値である。
【００７９】
次に、上記のようにして得た本発明の金属張積層板を用いてプリント配線板を製造する方法の一例を説明する。
【００８０】
まず、図１（ａ）の金属張積層板に層間接続用の貫通スルーホール３を形成し、金属箔２上及びスルーホール３内部に触媒核を付与する。（図１（ｂ））。スルーホール径が１００μｍ以上であればドリルによる加工が適しており、スルーホール径が１００μｍ以下であればＣＯ２やＣＯ、エキシマ等の気体レーザーやＹＡＧ等の固体レーザーが適している。また、触媒核の付与には、貴金属イオンやパラジウムコロイドを使用する。
【００８１】
次に図１（ｃ）に示すように触媒核を付与した金属箔２上及びスルーホール３内部に薄付けの無電解めっき層４を形成する。この無電解めっきには、ＣＵＳＴ２０００（日立化成工業株式会社製、商品名）やＣＵＳＴ２０１（日立化成工業株式会社製、商品名）等の市販の無電解銅めっきが使用できる。これらの無電解銅めっきは硫酸銅、ホルマリン、錯化剤、水酸化ナトリウムを主成分とする。めっきの厚さは次の電気めっきが行うことができる厚さであればよく、０．１〜１μｍ程度で十分である。
【００８２】
次に図１（ｄ）に示すように無電解めっきを行った上にめっきレジスト５を形成する。めっきレジストの厚さは、その後めっきする導体の厚さと同程度かより厚い膜厚にするのが好適である。めっきレジストに使用できる樹脂には、ＰＭＥＲ　Ｐ−ＬＡ９００ＰＭ（東京応化株式会社製、商品名）のような液状レジストや、ＨＷ−４２５（日立化成工業株式会社、商品名）、ＲＹ−３０２５（日立化成工業株式会社、商品名）等のドライフィルムがある。ビアホール上と導体回路となるべき個所はめっきレジストを形成しない。
【００８３】
次に図１（ｅ）に示すように電気めっきにより回路パターン６を形成する。電気めっきには、通常プリント配線板で使用される硫酸銅電気めっきが使用できる。めっきの厚さは、回路導体として使用できればよく、１〜１００μｍの範囲である事が好ましく、５〜５０μｍの範囲である事がより好ましい。
【００８４】
次にアルカリ性剥離液や硫酸あるいは市販のレジスト剥離液を用いてレジストの剥離を行い、パターン部以外の銅をエッチング除去する（図１（ｆ））。本発明に用いるエッチング液としては、特に限定されないが、従来の拡散律速タイプのエッチング液を用いた場合、配線の微細な部分はどうしても液の交換が悪くなるため回路形成性が悪化してしまう傾向がある。そこで、銅とエッチング液の反応が拡散律速ではなく、反応律速で進行するタイプのエッチング液を用いることが望ましい。銅とエッチング液の反応が反応律速であれば、拡散をそれ以上強めたとしてもエッチング速度は変わらない。即ち液交換の良い場所と悪い場所でのエッチング速度差が生じない。このような反応律速エッチング液としては、例えば、過酸化水素とハロゲン元素を含まない酸とを主成分とするものが挙げられる。酸化剤として過酸化水素を用いるので、その濃度を管理することで厳密なエッチング速度制御が可能になる。尚、エッチング液にハロゲン元素が混入すると、溶解反応が拡散律速になりやすい。ハロゲンを含まない酸としては、硝酸、硫酸、有機酸等が使用できるが、硫酸であることが安価で好ましい。更に硫酸と過酸化水素が主成分である場合には、それぞれの濃度を５〜３００ｇ／Ｌ，５〜２００ｇ／Ｌとする事がエッチング速度、液の安定性の面から好ましい。
【００８５】
次に上記図１（ｆ）を内層回路基板として、その両側に、片面金属張積層板または樹脂付き金属箔をラミネートとする（図１（ｇ））。ここで用いる片面金属張積層板または樹脂付き金属箔は、前述した本発明の金属張積層板または樹脂付き金属箔と同様のものであることが好ましい。また、ここでは、絶縁層７の厚みは１０〜１００μｍであることが好ましく、２０〜６０μｍであることがより好ましい。さらに、金属箔８の厚みは０．３〜３μｍが好適である。
【００８６】
次いで図１（ｈ）に示す様に金属箔８の上から絶縁層７にＩＶＨ９を形成した後、その内部の樹脂残さの除去を行う。ＩＶＨを形成する方法としては、レーザーを用いるのが好適である。ここで用いることが出来るレーザーとしては、ＣＯ２やＣＯ、エキシマ等の気体レーザーやＹＡＧ等の固体レーザーがある。ＣＯ２レーザーが容易に大出力を得られる事からφ５０μｍ以上のＩＶＨの加工に適している。φ５０μｍ以下の微細なＩＶＨを加工する場合は、より短波長で集光性のよいＹＡＧレーザーが適している。また、樹脂残さの除去に用いる酸化剤としては、例えば、過マンガン酸塩、クロム酸塩、クロム酸などの酸化剤が挙げられる。
【００８７】
次いで金属箔８上及びＩＶＨ９内部に触媒核を付与し、金属箔８上及びＩＶＨ９内部に薄付けの無電解めっき層１０を形成する。触媒核の付与には、貴金属イオンやパラジウムコロイドを使用することができる。無電解めっきには、ＣＵＳＴ２０００（日立化成工業株式会社製、商品名）やＣＵＳＴ２０１（日立化成工業株式会社製、商品名）等の市販の無電解銅めっきが使用できる。これらの無電解銅めっきは硫酸銅、ホルマリン、錯化剤、水酸化ナトリウムを主成分とする。めっきの厚さは次の電気めっきが行うことができる厚さであればよく、０．１〜１μｍ程度で十分である。
【００８８】
次に図１（ｊ）に示すように無電解めっき層１０を形成した上にめっきレジスト１１を形成する。めっきレジストの厚さは、その後めっきする導体の厚さと同程度かより厚い膜厚にするのが好適である。めっきレジストに使用できる樹脂には、ＰＭＥＲ　Ｐ−ＬＡ９００ＰＭ（東京応化株式会社製、商品名）のような液状レジストや、ＨＷ−４２５（日立化成工業株式会社、商品名）、ＲＹ−３０２５（日立化成工業株式会社、商品名）等のドライフィルムがある。ビアホール上と導体回路となるべき個所はめっきレジストを形成しない。
【００８９】
次に図１（ｋ）に示すように電気めっきにより導体回路パターン１２を形成する。電気めっきには、通常プリント配線板で使用される硫酸銅電気めっきが使用できる。めっきの厚さは、回路導体として使用できればよく、１〜１００μｍの範囲である事が好ましく、５〜５０μｍの範囲である事がより好ましい。
【００９０】
次にアルカリ性剥離液や硫酸あるいは市販のレジスト剥離液を用いてレジストの剥離を行い、さらに導体回路パターン部以外の銅を、好ましくは反応律速である前述のエッチング液により除去することで回路形成を行う（図１（ｌ））。
【００９１】
さらに、図１（ｌ）の基板の導体回路上に金めっきを行うことも出来る。金めっきの方法としては、従来公知の方法でよく、特に限定されないが、例えば、ＳＡ―１００（日立化成工業株式会社製、商品名）のような活性化処理液で導体界面の活性化処理を行い、ＮＩＰＳ―１００（日立化成工業株式会社製、商品名）のような無電解ニッケルめっきを１〜１０μｍ程度行い、ＨＧＳ―１００（日立化成工業株式会社製、商品名）のような置換金めっきを０．０１〜０．１μｍ程度行った後にＨＧＳ―２０００（日立化成工業株式会社製、商品名）のような無電解金めっきを０．１〜１μｍ程度行うなどの方法がある。
【００９２】
以上のように本発明の金属張積層板を用い、場合によっては樹脂付き金属箔を併用することで、信頼性および回路形成性に優れ、なおかつ導体損失の非常に少ないプリント配線板およびその製造方法を提供することが可能となる。勿論、樹脂付き金属箔のみを用いて本発明のプリント配線板を製造することも可能である。また、絶縁樹脂組成物層と導体回路となる金属箔の密着性も実用上十分な値を満たすため、プリント配線板の製造工程においてライン剥がれによる不良も少ない。本発明のプリント配線板において、絶縁樹脂組成物層と１ｍｍ幅の導体回路の引き剥がし強さは０．６ｋＮ／ｍ以上であることが好ましく、０．８ｋＮ／ｍ以上であることがより好ましい。さらに、１５０℃で２４０時間加熱した後の絶縁樹脂組成物層と１ｍｍ幅の導体回路の引き剥がし強さは０．４ｋＮ／ｍ以上であることが好ましく、０．６ｋＮ／ｍ以上であることがより好ましい。
【００９３】
【実施例】
以下、実施例により本発明をより詳細に説明するが、本発明はこれに限定されるものではない。
【００９４】
（金属箔１の作製）
幅５１０ｍｍ、厚み３５μｍの電解銅箔（キャリア銅箔）の光択面に下記の条件でクロムめっきを連続的に行って１．０ｍｇ／ｄｍ２の厚さのクロムめっき層（剥離層）を形成した。クロムめっき形成後の表面粗さＲｚ＝０．５μｍであった。なお、表面粗さはＪＩＳ−Ｂ−０６０１に基づき測定した。
【００９５】
クロムめっき条件
・液組成：三酸化クロム２５０ｇ／Ｌ、硫酸２．５ｇ／Ｌ
・浴温：２５℃
・アノード：鉛
・電流密度２０Ａ／ｄｍ２
次に下記に示す光択めっき条件で厚さ１．０μｍの電気銅めっきを行った。電気銅めっき終了後の金属箔表面粗さＲｚ＝０．６μｍであった。
【００９６】
硫酸銅めっき条件
・液組成：硫酸銅５水和物１００ｇ／Ｌ、硫酸１５０ｇ／Ｌ、塩化物イオン３０ｐｐｍ
・浴温：２５℃
・アノード：鉛
・電流密度：１０Ａ／ｄｍ２
次に下記に示すように電気めっきにより亜鉛防錆処理を行った。
【００９７】
・液組成：亜鉛２０ｇ／Ｌ，硫酸７０ｇ／Ｌ
・浴温：４０℃
・アノード：鉛
・電流密度：１５Ａ／ｄｍ２
・電解時間：１０秒
次に引き続き下記に示すクロメート処理を行った。
【００９８】
・液組成：クロム酸５．０ｇ／Ｌ
・ｐＨ：１１．５
・浴温：５５℃
・アノード：鉛
・浸漬時間：５秒
次に下記に示すシランカップリング処理を行った。
【００９９】
・液組成：３−アミノプロピルトリメトキシシラン５．０ｇ／Ｌ
・液温：２５℃
・浸漬時間：１０秒
シランカップリング処理後、金属箔を１２０℃で乾燥してカップリング剤を金属箔表面に吸着させた。そのときの金属箔表面粗さはＲｚ＝０．６μｍであった。
【０１００】
（金属箔２の作製）
金属箔１の亜鉛防錆処理の代わりに下記に示す電気ニッケルめっきで防錆処理を行った以外は金属箔１と同様に金属箔を作製した。そのときの金属箔表面粗さＲｚ＝０．６μｍであった。
【０１０１】
電気ニッケルめっき
・液組成：亜鉛２０ｇ／Ｌ，硫酸７０ｇ／Ｌ
・浴温：４０℃
・アノード：鉛
・電流密度：１５Ａ／ｄｍ２
・電解時間：１０秒
（金属箔３の作製）
金属箔１のシランカップリング剤にγ−グリシドキシプロピルトリメトキシシランを用いた以外は金属箔１と同様に金属箔を作製した。そのときの金属箔表面粗さはＲｚ＝０．６μｍであった。
【０１０２】
（金属箔４の作製）
金属箔２のシランカップリング剤にγ−グリシドキシプロピルトリメトキシシランを用いた以外は金属箔２と同様に金属箔を作製した。そのときの金属箔表面粗さはＲｚ＝０．６μｍであった。
【０１０３】
（金属箔５の作製）
金属箔１のクロメート処理を行わなかった他は金属箔１と同様に金属箔を作製した。そのときの金属箔表面粗さはＲｚ＝０．６μｍであった。
【０１０４】
（金属箔６の作製）
金属箔１のカップリング剤処理を行わなかった他は金属箔１と同様に金属箔を作製した。そのときの金属箔表面粗さはＲｚ＝０．６μｍであった。
【０１０５】
（金属箔７の作製）
金属箔１の亜鉛防錆処理を行わなかった他は金属箔１と同様に金属箔を作製した。そのときの金属箔表面粗さはＲｚ＝０．６μｍであった。
【０１０６】
（金属箔８の作製）
光沢銅めっき後に下記に示すやけめっき条件で厚さ２．０μｍの電気銅めっきを行った他は金属箔１と同様に金属箔を作製した。そのときの金属箔表面粗さはＲｚ＝２．７μｍであった。
【０１０７】
やけめっき条件
・液組成：硫酸銅５水和物５０ｇ／Ｌ、硫酸１００ｇ／Ｌ、塩化物イオン３０ｐｐｍ
・浴温：２５℃
・アノード：鉛
・電流密度：１０Ａ／ｄｍ２
（絶縁樹脂組成物１の作製）
常温で液状であるビスフェノールＡ型エポキシ樹脂（エピコート８２８ＥＬ、油化シェル株式会社製商品名）３０重量％、クレゾールノボラック型エポキシ樹脂（エピクロンＮ−６７３、大日本インキ株式会社製商品名）３０重量％、臭素化ビスフェノールＡ型エポキシ樹脂（ＹＤＢ−５００、東都化成株式会社製商品名）３０重量％をメチルエチルケトンに攪拌しながら８０℃で加熱溶解させ、そこに潜在性エポキシ硬化剤である２、４−ジアミノ−６−（２−メチル−１−イミダゾリルエチル）−１、３、５−トリアジン・イソシアヌル酸付加物４重量％、更に微粉砕シリカ２重量％、三酸化アンチモン４重量％を添加し、エポキシ系絶縁樹脂組成物ワニスを作製した。
【０１０８】
（絶縁樹脂組成物２の作製）
ポリフェニレンエーテル樹脂（ＰＫＮ４７５２、日本ジーイープラスチックス株式会社製商品名）２０重量％、２，２−ビス（４−シアナトフェニル）プロパン（ＡｒｏｃｙＢ−１０、旭チバ株式会社製商品名）４０重量％、リン含有フェノール化合物（ＨＣＡ−ＨＱ、三光化学株式会社製商品名）８重量％、ナフテン酸マンガン（Ｍｎ含有量＝６重量％、日本化学産業株式会社製）０．１重量％、２，２−ビス（４−グリシジルフェニル）プロパン（ＤＥＲ３３１Ｌ、ダウケミカル日本株式会社製商品名）３２重量％をトルエンに８０℃で加熱溶解させ、ポリフェニレンエーテル−シアネート系絶縁樹脂組成物ワニスを作製した。
【０１０９】
（絶縁樹脂組成物３の作製）
シロキサン変性ポリアミドイミド樹脂（ＫＳ−６６００、日立化成工業株式会社製商品名）８０重量％、クレゾールノボラック型エポキシ樹脂（ＹＤＣＮ−７０３、東都化成株式会社商品名）２０重量％をＮＭＰ（Ｎ―メチルピロリドン）に８０℃で溶解させ、シロキサン変性ポリアミドイミド系絶縁樹脂組成物ワニスを作製した。
【０１１０】
（実施例１）
絶縁樹脂組成物１のワニスを０．２ｍｍ厚のガラス布（坪量２１０ｇ／ｍ２）に含浸させ１２０℃で５分間乾燥してプリプレグを得た。このプリプレグ４枚と上下に金属箔１を積層し、１７０℃、２．４５ＭＰａの条件で１時間プレス成形し、キャリア銅箔を剥離し、図２（ａ）に示すような絶縁層１３と銅箔１４よりなる銅張積層板を製造した。
【０１１１】
図２（ｂ）に示すように、金属箔上から炭酸ガスインパクトレーザー穴あけ機Ｌ−５００（住友重機械工業株式会社製、商品名）により、直径８０μｍの貫通スルーホール１５をあけ、過マンガン酸カリウム６５ｇ／リットルと水酸化ナトリウム４０ｇ／リットルの混合水溶液に、液温７０℃で２０分間浸漬し、スミアの除去を行った。
【０１１２】
その後、パラジウム溶液であるＨＳ−２０２Ｂ（日立化成工業株式会社製、商品名）に、２５℃で１５分間浸漬し、触媒を付与した後、ＣＵＳＴ−２０１（日立化成工業株式会社製、商品名）を使用し、液温２５℃、３０分の条件で無電解銅めっきを行い、図２（ｃ）に示すように厚さ０．３μｍの無電解銅めっき層１６を形成した。
【０１１３】
図２（ｄ）に示すように、ドライフィルムフォトレジストであるＲＹ−３０２５（日立化成工業株式会社製、商品名）を、無電解めっき層１６の表面にラミネートし、電解銅めっきを行う箇所をマスクしたフォトマスクを介して紫外線を露光し、現像してめっきレジスト１７を形成した。
【０１１４】
図２（ｅ）に示すように、硫酸銅浴を用いて、液温２５℃、電流密度１．０Ａ／ｄｍ２の条件で、電解銅めっきを２０μｍほど行い、最小回路導体幅／回路導体間隔（Ｌ／Ｓ）＝２５／１５μｍとなるようにパターン電気銅めっき１８を形成した。
【０１１５】
次に図２（ｆ）に示すように、レジスト剥離液であるＨＴＯ（ニチゴー・モートン株式会社製、商品名）でドライフィルムの除去を行った後にＨ２ＳＯ４２０ｇ／Ｌ、Ｈ２Ｏ２１０ｇ／Ｌの組成のエッチング液を用いてパターン部以外の銅をエッチング除去した。エッチング時は基板を片面１ｄｍ２の小片に切断した後、１Ｌビーカーに入れ、マグネティックスターラーを用いて４０℃で５分間エッチングを行った。
【０１１６】
最後に表１に示す条件で導体回路にニッケルめっき層１９と金めっき層２０を形成した（図２（ｇ））。回路形成後の最小回路導体幅／回路導体間隔（Ｌ／Ｓ）＝２０／２０μｍであった（ボトム幅）。
【０１１７】
【表１】
2004025835.tif 000003
【０１１８】
（実施例２）
絶縁樹脂組成物１のワニスを０．２ｍｍ厚のガラス布（坪量２１０ｇ／ｍ２）に含浸させ１２０℃で５分間乾燥してプリプレグを得た。このプリプレグ４枚と上下に金属箔２を積層し、１７０℃、２．４５ＭＰａの条件で１時間プレス成形し、図２（ａ）に示すような銅張積層板を製造したこと以外は実施例１と同様に基板を作製した。
【０１１９】
（実施例３）
絶縁樹脂組成物２のワニスを０．２ｍｍ厚のガラス布（坪量２１０ｇ／ｍ２）に含浸させ１６０℃で５分間乾燥してプリプレグを得た。このプリプレグ４枚と上下に金属箔２を積層し、１７０℃、２．４５ＭＰａの条件で１時間プレス成形し、図２（ａ）に示すような銅張積層板を製造したこと以外は実施例１と同様に基板を作製した。
【０１２０】
（実施例４）
絶縁樹脂組成物２のワニスを０．２ｍｍ厚のガラス布（坪量２１０ｇ／ｍ２）に含浸させ１６０℃で５分間乾燥してプリプレグを得た。このプリプレグ４枚と上下に金属箔４を積層し、１７０℃、２．４５ＭＰａの条件で１時間プレス成形し、図２（ａ）に示すような銅張積層板を製造したこと以外は実施例１と同様に基板を作製した。
【０１２１】
（実施例５）
絶縁樹脂組成物３のワニスを０．２ｍｍ厚のガラス布（坪量２１０ｇ／ｍ２）に含浸させ１６０℃で５分間乾燥してプリプレグを得た。このプリプレグ４枚と上下に金属箔１を積層し、１７０℃、２．４５ＭＰａの条件で１時間プレス成形し、図２（ａ）に示すような銅張積層板を製造したこと以外は実施例１と同様に基板を作製した。
【０１２２】
（実施例６）
絶縁樹脂組成物３のワニスを０．２ｍｍ厚のガラス布（坪量２１０ｇ／ｍ２）に含浸させ１６０℃で５分間乾燥してプリプレグを得た。このプリプレグ４枚と上下に金属箔２を積層し、１７０℃、２．４５ＭＰａの条件で１時間プレス成形し、図２（ａ）に示すような銅張積層板を製造したこと以外は実施例１と同様に基板を作製した。
【０１２３】
（実施例７）
絶縁樹脂組成物３のワニスを０．２ｍｍ厚のガラス布（坪量２１０ｇ／ｍ２）に含浸させ１６０℃で５分間乾燥してプリプレグを得た。このプリプレグ４枚と上下に金属箔３を積層し、１７０℃、２．４５ＭＰａの条件で１時間プレス成形し、図２（ａ）に示すような銅張積層板を製造したこと以外は実施例１と同様に基板を作製した。
【０１２４】
（実施例８）
絶縁樹脂組成物３のワニスを０．２ｍｍ厚のガラス布（坪量２１０ｇ／ｍ２）に含浸させ１６０℃で５分間乾燥してプリプレグを得た。このプリプレグ４枚と上下に金属箔４を積層し、１７０℃、２．４５ＭＰａの条件で１時間プレス成形し、図２（ａ）に示すような銅張積層板を製造したこと以外は実施例１と同様に基板を作製した。
【０１２５】
（実施例９）
絶縁樹脂組成物１のワニスを０．２ｍｍ厚のガラス布（坪量２１０ｇ／ｍ２）に含浸させ１２０℃で５分間乾燥してプリプレグを得た。このプリプレグ４枚と上下に金属箔３を積層し、１７０℃、２．４５ＭＰａの条件で１時間プレス成形し、図２（ａ）に示すような銅張積層板を製造したこと以外は実施例１と同様に基板を作製した。
【０１２６】
（実施例１０）
絶縁樹脂組成物１のワニスを０．２ｍｍ厚のガラス布（坪量２１０ｇ／ｍ２）に含浸させ１２０℃で５分間乾燥してプリプレグを得た。このプリプレグ４枚と上下に金属箔４を積層し、１７０℃、２．４５ＭＰａの条件で１時間プレス成形し、図２（ａ）に示すような銅張積層板を製造したこと以外は実施例１と同様に基板を作製した。
【０１２７】
（実施例１１）
絶縁樹脂組成物２のワニスを０．２ｍｍ厚のガラス布（坪量２１０ｇ／ｍ２）に含浸させ１６０℃で５分間乾燥してプリプレグを得た。このプリプレグ４枚と上下に金属箔１を積層し、１７０℃、２．４５ＭＰａの条件で１時間プレス成形し、図２（ａ）に示すような銅張積層板を製造したこと以外は実施例１と同様に基板を作製した。
【０１２８】
（実施例１２）
絶縁樹脂組成物２のワニスを０．２ｍｍ厚のガラス布（坪量２１０ｇ／ｍ２）に含浸させ１６０℃で５分間乾燥してプリプレグを得た。このプリプレグ４枚と上下に金属箔３を積層し、１７０℃、２．４５ＭＰａの条件で１時間プレス成形し、図２（ａ）に示すような銅張積層板を製造したこと以外は実施例１と同様に基板を作製した。
【０１２９】
（実施例１３）
絶縁樹脂組成物３のワニスを０．２ｍｍ厚のガラス布（坪量２１０ｇ／ｍ２）に含浸させ１６０℃で５分間乾燥してプリプレグを得た。このプリプレグ４枚と上下に金属箔５を積層し、１７０℃、２．４５ＭＰａの条件で１時間プレス成形し、図２（ａ）に示すような銅張積層板を製造したこと以外は実施例１と同様に基板を作製した。
【０１３０】
（実施例１４）
絶縁樹脂組成物３のワニスを０．２ｍｍ厚のガラス布（坪量２１０ｇ／ｍ２）に含浸させ１６０℃で５分間乾燥してプリプレグを得た。このプリプレグ４枚と上下に金属箔６を積層し、１７０℃、２．４５ＭＰａの条件で１時間プレス成形し、図２（ａ）に示すような銅張積層板を製造したこと以外は実施例１と同様に基板を作製した。
【０１３１】
（実施例１５）
絶縁樹脂組成物３のワニスを０．２ｍｍ厚のガラス布（坪量２１０ｇ／ｍ２）に含浸させ１６０℃で５分間乾燥してプリプレグを得た。このプリプレグ４枚と上下に金属箔７を積層し、１７０℃、２．４５ＭＰａの条件で１時間プレス成形し、図２（ａ）に示すような銅張積層板を製造したこと以外は実施例１と同様に基板を作製した。
【０１３２】
（比較例１）
金属箔８を用いた他は実施例１と同様に基板を作製した。
【０１３３】
（実施例１６）
金属箔１の表面に、樹脂組成物１を乾燥後の厚みが５０μｍとなるようにロールコーターにて塗布し、図３（ａ）に示すようなキャリア付の樹脂付き金属箔を得た。
【０１３４】
その一方で、図３（ｂ）に示すように、絶縁基材に、厚さ１８μｍの金属箔を両面に貼り合わせた厚さ０．２ｍｍのガラス布基材エポキシ銅張積層板であるＭＣＬ−Ｅ−６７９（日立化成工業株式会社製、商品名）を用い、その不要な箇所の金属箔をエッチング除去し、スルーホール２６を形成して、内層導体回路２４を形成し、内層回路板２５を作製した。
【０１３５】
その内層回路板２５の内層導体回路２４の処理を、ＭＥＣ　ｅｔｃｈ　ＢＯＮＤ　ＣＺ−８１００（メック株式会社製、商品名）を用い、液温３５℃、スプレー圧０．１５ＭＰの条件で、スプレー噴霧処理し、銅表面を粗面化して、粗さ３μｍ程度の凹凸を作り、ＭＥＣ　ｅｔｃｈ　ＢＯＮＤ　ＣＬ−８３００（メック株式会社製、商品名）を用いて、液温２５℃、浸漬時間２０秒間の条件で浸漬して、銅表面に防錆処理を行った。
【０１３６】
図３（ｃ）に示すように、図３（ａ）で作製したキャリア付の樹脂付き金属箔を、１７０℃３０ｋｇｆ／ｃｍ２の条件で６０分加熱加圧ラミネートした後、キャリアである銅箔を引き剥がした。
【０１３７】
図３（ｄ）に示すように、銅箔上から炭酸ガスインパクトレーザー穴あけ機Ｌ−５００（住友重機械工業株式会社製、商品名）により、直径８０μｍの非貫通穴２７をあけ、過マンガン酸カリウム６５ｇ／リットルと水酸化ナトリウム４０ｇ／リットルの混合水溶液に、液温７０℃で２０分間浸漬し、スミアの除去を行った。
【０１３８】
その後、パラジウム溶液であるＨＳ−２０２Ｂ（日立化成工業株式会社製、商品名）に、２５℃で１５分間浸漬し、触媒を付与した後、ＣＵＳＴ−２０１（日立化成工業株式会社製、商品名）を使用し、液温２５℃、３０分の条件で無電解銅めっきを行い、図３（ｅ）に示すように厚さ０．３μｍの無電解銅めっき層２８を形成した。
【０１３９】
図３（ｆ）に示すように、ドライフィルムフォトレジストであるＲＹ−３０２５（日立化成工業株式会社製、商品名）を、無電解めっき層２８の表面にラミネートし、電解銅めっきを行う箇所をマスクしたフォトマスクを介して紫外線を露光し、現像してめっきレジスト２９を形成した。
【０１４０】
図３（ｇ）に示すように、硫酸銅浴を用いて、液温２５℃、電流密度１．０Ａ／ｄｍ２の条件で、電解銅めっきを２０μｍほど行い、最小回路導体幅／回路導体間隔（Ｌ／Ｓ）＝２５／１５μｍとなるようにパターン電気めっき３０を形成した。
【０１４１】
次に図３（ｈ）に示すように、レジスト剥離液であるＨＴＯ（ニチゴー・モートン株式会社製、商品名）でドライフィルムの除去を行った後にＨ２ＳＯ４２０ｇ／Ｌ、Ｈ２Ｏ２１０ｇ／Ｌの組成のエッチング液を用いてパターン部以外の銅をエッチング除去した。エッチング時は基板を片面１ｄｍ２の小片に切断した後、１Ｌビーカーに入れ、マグネティックスターラーを用いて４０℃で５分間エッチングを行った。
【０１４２】
最後に上記表１に示す条件で導体回路に金めっき３１を行った（図３（ｉ））。最小回路導体幅／回路導体間隔（Ｌ／Ｓ）＝２０／２０μｍであった。
【０１４３】
（実施例１７）
金属箔２の表面に樹脂組成物１を塗布し、キャリア付の樹脂付き金属箔を作製した他は実施例１６と同様に基板を作製した。
【０１４４】
（実施例１８）
金属箔２の表面に樹脂組成物２を塗布し、キャリア付の樹脂付き金属箔を作製した他は実施例１６と同様に基板を作製した。
【０１４５】
（実施例１９）
金属箔４の表面に樹脂組成物２を塗布し、キャリア付の樹脂付き金属箔を作製した他は実施例１６と同様に基板を作製した。
【０１４６】
（実施例２０）
金属箔１の表面に樹脂組成物３を塗布し、キャリア付の樹脂付き金属箔を作製した他は実施例１６と同様に基板を作製した。
【０１４７】
（実施例２１）
金属箔２の表面に樹脂組成物３を塗布し、キャリア付の樹脂付き金属箔を作製した他は実施例１６と同様に基板を作製した。
【０１４８】
（実施例２２）
金属箔３の表面に樹脂組成物３を塗布し、キャリア付の樹脂付き金属箔を作製した他は実施例１６と同様に基板を作製した。
【０１４９】
（実施例２３）
金属箔４の表面に樹脂組成物３を塗布し、キャリア付の樹脂付き金属箔を作製した他は実施例１６と同様に基板を作製した。
【０１５０】
（実施例２４）
金属箔３の表面に樹脂組成物１を塗布し、キャリア付の樹脂付き金属箔を作製した他は実施例１６と同様に基板を作製した。
【０１５１】
（実施例２５）
金属箔４の表面に樹脂組成物１を塗布し、キャリア付の樹脂付き金属箔を作製した他は実施例１６と同様に基板を作製した。
【０１５２】
（実施例２６）
金属箔１の表面に樹脂組成物２を塗布し、キャリア付の樹脂付き金属箔を作製した他は実施例１６と同様に基板を作製した。
【０１５３】
（実施例２７）
金属箔３の表面に樹脂組成物２を塗布し、キャリア付の樹脂付き金属箔を作製した他は実施例１６と同様に基板を作製した。
【０１５４】
（実施例２８）
金属箔５の表面に樹脂組成物３を塗布し、キャリア付の樹脂付き金属箔を作製した他は実施例１６と同様に基板を作製した。
【０１５５】
（実施例２９）
金属箔６の表面に樹脂組成物３を塗布し、キャリア付の樹脂付き金属箔を作製した他は実施例１６と同様に基板を作製した。
【０１５６】
（実施例３０）
金属箔７の表面に樹脂組成物３を塗布し、キャリア付の樹脂付き金属箔を作製した他は実施例１６と同様に基板を作製した。
【０１５７】
測定条件
（１）　導体表面粗さ
実施例および比較例で得られた基板の導体表面粗さをＪＩＳ−Ｂ−０６０１に基づき測定した。
【０１５８】
（２）引き剥がし強さ（ピール強度）
実施例および比較例で得られた基板の導体回路の引き剥がし強さを、引きはがし幅１ｍｍとした以外は、ＪＩＳ−Ｃ−６４８１に準拠した条件で測定した。測定は、基板作製後、１５０℃加熱試験後、ＰＣＴ試験後の各３回行った。引き剥がし幅を細くすると、吸湿劣化が起こりやすく、引き剥がし強さは１０ｍｍ幅で測定するよりも弱くなる傾向がある。
【０１５９】
・１５０℃加熱試験用サンプル
実施例および比較例で得られた基板を１５０℃で２４０時間気相放置した。
【０１６０】
・プレッシャークッカー試験（ＰＣＴ試験）
実施例および比較例で得られた基板を１２１℃、２気圧、湿度１００％の条件で７２時間放置した。
【０１６１】
（３）比誘電率、誘電正接
絶縁樹脂組成物１〜３の硬化物を作製し、誘電特性を評価した。サンプルは実施例１６、１８、２０で得た樹脂付き金属箔の樹脂側を重ね合わせてプレス硬化し、この後、金属箔をエッチングしたものを用いた。プレス条件は、昇温速度５℃／ｍｉｎ、硬化温度１８０℃、硬化時間９０ｍｉｎ、圧力２．０ＭＰａとした。得られた樹脂硬化物の１ＧＨｚにおける比誘電率及び誘電正接をヒューレットパッカード株式会社製インピーダンス−マテリアルアナライザＨＰ４２９１Ｂで測定した。
【０１６２】
（４）導体トップ幅、スペース幅
実施例および比較例で得られた基板の回路形成後の回路導体幅／回路導体間隔（Ｌ／Ｓ）を光学顕微鏡にて上部から撮影し、画像処理を行ったデータ―を元に任意に２０点測定し、平均を算術した。
【０１６３】
（結果）
実施例１〜１５および比較例１で得られた基板の導体表面粗さ、比誘電率、誘電正接、ピール強度、導体トップ幅およびスペース幅の結果を表２に示す。また、同様に実施例１６〜３０で得られた基板の導体表面粗さ、比誘電率、誘電正接、ピール強度、導体トップ幅およびスペース幅の結果を表３に示す。
【０１６４】
【表２】
2004025835.tif 000004
【表３】
2004025835.tif 000005
【０１６５】
表２および３より、実施例１〜３０で得られた基板は、導体トップ幅とスペース幅が略同一であり、良好な回路を形成していることがわかる。図４、５および６は、それぞれ実施例の樹脂組成物１，２および３を用い、実施例１と同様にして作製された基板の回路のＳＥＭ写真であるが、Ｌ／Ｓ＝２０／２０μｍ、２５／２５μｍ、３０／３０μｍのいずれにおいても回路形成が良好であること分かる。また、特に、実施例１〜１４、１６〜２９で作製した基板は初期ピール強度と平坦性が共に優れており、さらに、実施例１〜８、１１、１２、１６〜２３、２６、２７は、加熱後のピール強度にも優れ、実施例１〜８、１６〜２３は、吸湿後のピール強度にも優れる。また、実施例３、４、１１、１２、１８、１９、２６および２７は誘電率や誘電正接が低く、電気信号の低損失が要求される用途に好適であり、特に、実施例３、４、１８および１９は、誘電率、誘電正接及びピール強度に極めて優れる。
【０１６６】
一方、比較例１は金属箔に粗化層があるために過剰なエッチングが必要となり導体トップ幅が細くなってしまい、また、導体表面が粗く、電気特性上好ましくない。
【０１６７】
【発明の効果】
以上より、本発明によれば、絶縁樹脂組成物層と金属箔との界面の密着性と平坦性を両立し、かつ、経済性や取扱い性等のプリント配線板製造時に係る実用的な要素をも満たす金属張積層板、または樹脂付き金属箔を提供することが可能であり、さらに、該金属張積層板または樹脂付き金属箔を用いて、信頼性および回路形成性に優れ、導体損失の非常に少ないプリント配線板およびその製造方法を提供することが可能となる。
【図面の簡単な説明】
【図１】本発明の金属張積層板を用いてプリント配線板を製造する方法の一例を示す断面図である。
【図２】実施例１〜１５および比較例１の評価に用いる基板の製造方法を示す断面図である。
【図３】実施例１６〜３０の評価に用いる基板の製造方法を示す断面図である。
【図４】実施例の樹脂組成物１を用いて作製された基板回路の写真
【図５】実施例の樹脂組成物２を用いて作製された基板回路の写真
【図６】実施例の樹脂組成物３を用いて作製された基板回路の写真
【符号の説明】
１　プリプレグ
２　金属箔
３　貫通スルーホール
４　無電解めっき層
５　めっきレジスト
６　回路パターン
７　絶縁層
８　金属箔
９　ＩＶＨ
１０　無電解めっき層
１１　めっきレジスト
１２　回路パターン
１３　絶縁層
１４　銅箔
１５　貫通スルーホール
１６　無電解銅めっき層
１７　めっきレジスト
１８　パターン電気銅めっき
１９　ニッケルめっき層
２０　金めっき層
２１　キャリア金属箔
２２　金属箔
２３　樹脂
２４　内層導体回路
２５　絶縁層
２６　スルーホール
２７　ＩＶＨ
２８　無電解銅めっき
２９　レジスト
３０　パターン電気めっき
３１　Ｎｉ／Ａｕめっき
【図１】
2004025835.tif 000006
【図２】
2004025835.tif 000007
【図３】
2004025835.tif 000008
【図４】
2004025835.tif 000009
【図５】
2004025835.tif 000010
【図６】
2004025835.tif 000011